(57)【特許請求の範囲】
【請求項１】
埋込型医療デバイス用コーティング物を作製する方法であって、デバイス上にコーティング物を形成するステップを含み、前記コーティング物が、相互貫入ネットワーク（ＩＰＮ）又は半ＩＰＮを含み、前記ＩＰＮ又は半ＩＰＮが、ポリ（エチレングリコール）（ＰＥＧ）である第１のポリマー、及び脂肪族ポリエステルを含み、
コーティング物を形成するステップが、前記第１のポリマーの架橋及び前記脂肪族ポリエステルの架橋を含み、
前記脂肪族ポリエステルが、ポリ（ラクチド−ｃｏ−グリコリド−ｃｏ−カプロラクトン）（ＰＬＧＡＣＬ）、ポリ（ラクチド−ｃｏ−グリコリド）（ＰＬＧＡ）、ポリ（ラクチド）、ポリ（グリコリド）又はこれらの組み合わせであり、
前記ラクチドが、Ｄ−ラクチド、Ｌ−ラクチド、ラセミ体ラクチド又はＤ−ラクチドとＬ−ラクチドとの混合物である、方法。
【請求項２】
前記第１のポリマー、前記脂肪族ポリエステル又は両方を架橋するために、二官能性又は多官能性架橋剤が用いられる、請求項１に記載の方法。
【請求項３】
前記脂肪族ポリエステルが、電子的不飽和を含む、請求項１に記載の方法。
【請求項４】
前記脂肪族ポリエステルが、Ｄ，Ｌ−ラクチド又はＬ−ラクチドを含む、請求項１に記載の方法。
【請求項５】
前記脂肪族ポリエステルが、グリコリド（ＧＡ）を含む、請求項１に記載の方法。
【請求項６】
前記脂肪族ポリエステルが、ポリ（ラクチド−ｃｏ−グリコリド）（ＰＬＧＡ）である、請求項１に記載の方法。
【請求項７】
前記ＩＰＮ又は半ＩＰＮが、前記ＩＰＮ又は半ＩＰＮの約１質量％〜約４０質量％のＰＥＧを含む、請求項１に記載の方法。
【請求項８】
前記ＩＰＮ又は半ＩＰＮが、前記ＩＰＮ又は半ＩＰＮの約２質量％〜約２５質量％のＰＥＧを含む、請求項１に記載の方法。
【請求項９】
前記ＩＰＮ又は半ＩＰＮが、前記ＩＰＮ又は半ＩＰＮの約２質量％〜約１０質量％のＰＥＧを含む、請求項１に記載の方法。
【請求項１０】
前記脂肪族ポリエステルが、ラクチド対グリコリドのモル比が、５０：５０〜９０：１０の範囲であるように、ラクチド及びグリコリドを含む、請求項１に記載の方法。
【請求項１１】
前記脂肪族ポリエステルが、ラクチド対グリコリドのモル比が７５：２５であるように、ラクチド及びグリコリドを含む、請求項１に記載の方法。
【請求項１２】
前記コーティング物が、生物活性薬剤を更に含む、請求項１に記載の方法。
【請求項１３】
前記コーティング物が生物活性薬剤を更に含み、前記生物活性薬剤、及び前記ＩＰＮ又は半ＩＰＮが、前記生物活性薬剤対前記ＩＰＮ又は半ＩＰＮの重量比が１：１〜１：５であるような、請求項１に記載の方法。
【請求項１４】
前記生物活性薬剤が、パクリタキセル、ドセタキセル、エストラジオール、１７−β−エストラジオール、一酸化窒素供与体、スーパーオキシドジスムターゼ、４−アミノ−２，２，６，６−テトラメチルピペリジン−１−オキシル（４−アミノ−ＴＥＭＰＯ）、バイオリムス、タクロリムス、デキサメタゾン、酢酸デキサメタゾン、ラパマイシン、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、４０−Ｏ−テトラゾール−ラパマイシン、４０−エピ−（Ｎ１−テトラゾリル）−ラパマイシン（ＡＢＴ−５７８）、ゾタロリムス、バイオリムス  Ａ９（Ｂｉｏｓｅｎｓｏｒｓ  Ｉｎｔｅｒｎａｔｉｏｎａｌ、Ｓｉｎｇａｐｏｒｅ）、ＡＰ２３５７２（Ａｒｉａｄ  Ｐｈａｒｍａｃｅｕｔｉｃａｌｓ）、γ−ヒリダン、クロベタゾール、ピメクロリムス、メシル酸イマチニブ、ミドスタウリン、フェノフィブラート、及びこれらを組み合わせたものからなる群より選択される、請求項１２に記載の方法。
【請求項１５】
埋込型医療デバイスがステントである、請求項１に記載の方法。
【請求項１６】
コーティング物を備える埋込型医療デバイスであって、前記コーティング物が相互貫入ネットワーク（ＩＰＮ）又は半ＩＰＮを含み、前記ＩＰＮ又は半ＩＰＮが、架橋された第１のポリマー、及び架橋された脂肪族ポリエステルを含み、
前記第１のポリマーが、ポリ（エチレングリコール）（ＰＥＧ）であり、
前記脂肪族ポリエステルが、ポリ（ラクチド−ｃｏ−グリコリド−ｃｏ−カプロラクトン）（ＰＬＧＡＣＬ）、ポリ（ラクチド−ｃｏ−グリコリド）（ＰＬＧＡ）、ポリ（ラクチド）、ポリ（グリコリド）又はこれらの組み合わせであり、
前記ラクチドが、Ｄ−ラクチド、Ｌ−ラクチド、ラセミ体ラクチド又はＤ−ラクチドとＬ−ラクチドとの混合物である、埋込型医療デバイス。
【請求項１７】
前記脂肪族ポリエステルが、Ｄ，Ｌ−ラクチド又はＬ−ラクチドを含む、請求項１６に記載の埋込型医療デバイス。
【請求項１８】
前記脂肪族ポリエステルが、グリコリド（ＧＡ）を含む、請求項１６に記載の埋込型医療デバイス。
【請求項１９】
前記脂肪族ポリエステルが、ポリ（ラクチド−ｃｏ−グリコリド）（ＰＬＧＡ）である、請求項１６に記載の埋込型医療デバイス。
【請求項２０】
前記ＩＰＮ又は半ＩＰＮが、前記ＩＰＮ又は半ＩＰＮの約１質量％〜約４０質量％のＰＥＧを含む、請求項１６に記載の埋込型医療デバイス。
【請求項２１】
前記ＩＰＮ又は半ＩＰＮが、前記ＩＰＮ又は半ＩＰＮの約２質量％〜約２５質量％のＰＥＧを含む、請求項１６に記載の埋込型医療デバイス。
【請求項２２】
前記ＩＰＮ又は半ＩＰＮが、前記ＩＰＮ又は半ＩＰＮの約２質量％〜約１０質量％のＰＥＧを含む、請求項１６に記載の埋込型医療デバイス。
【請求項２３】
前記脂肪族ポリエステルが、ラクチド対グリコリドのモル比が５０：５０〜９０：１０の範囲であるように、ラクチド及びグリコリドを含む、請求項１６に記載の埋込型医療デバイス。
【請求項２４】
前記脂肪族ポリエステルが、ラクチド対グリコリドのモル比が７５：２５であるように、ラクチド及びグリコリドを含む、請求項１６に記載の埋込型医療デバイス。
【請求項２５】
前記コーティング物が、生物活性薬剤を更に含む、請求項１６に記載の埋込型医療デバイス。
【請求項２６】
前記コーティング物が生物活性薬剤を更に含み、前記生物活性薬剤、及び前記ＩＰＮ又は半ＩＰＮが、前記生物活性薬剤対前記ＩＰＮ又は半ＩＰＮの重量比が１：１〜１：５であるような、請求項１６に記載の埋込型医療デバイス。
【請求項２７】
前記生物活性薬剤が、パクリタキセル、ドセタキセル、エストラジオール、１７−β−エストラジオール、一酸化窒素供与体、スーパーオキシドジスムターゼ、４−アミノ−２，２，６，６−テトラメチルピペリジン−１−オキシル（４−アミノ−ＴＥＭＰＯ）、バイオリムス、タクロリムス、デキサメタゾン、酢酸デキサメタゾン、ラパマイシン、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、４０−Ｏ−テトラゾール−ラパマイシン、４０−エピ−（Ｎ１−テトラゾリル）−ラパマイシン（ＡＢＴ−５７８）、ゾタロリムス、バイオリムス  Ａ９（Ｂｉｏｓｅｎｓｏｒｓ  Ｉｎｔｅｒｎａｔｉｏｎａｌ、Ｓｉｎｇａｐｏｒｅ）、ＡＰ２３５７２（Ａｒｉａｄ  Ｐｈａｒｍａｃｅｕｔｉｃａｌｓ）、γ−ヒリダン、クロベタゾール、ピメクロリムス、メシル酸イマチニブ、ミドスタウリン、フェノフィブラート、及びこれらを組み合わせたものからなる群より選択される、請求項２５に記載の埋込型医療デバイス。
【請求項２８】
ステントである、請求項１６に記載の埋込型医療デバイス。
【請求項２９】
患者に埋め込むデバイスである、請求項１６に記載の埋込型医療デバイス。
【請求項３０】
前記脂肪族ポリエステルが、ポリ（ラクチド−ｃｏ−グリコリド−ｃｏ−カプロラクトン）ある、請求項１に記載の方法。
【請求項３１】
前記脂肪族ポリエステルが、ポリ（ラクチド−ｃｏ−グリコリド−ｃｏ−カプロラクトン）ある、請求項１６に記載の埋込型医療デバイス。
【発明の詳細な説明】
【発明の詳細な説明】
【０００１】
［発明の背景］
（発明の分野）
本発明は、薬物送達血管ステント等の薬物送達デバイス用のコーティング物、及び同コーティング物を作成、利用する方法に関する。
【０００２】
（現況技術の説明）
経皮経管冠動脈形成術（ＰＴＣＡ）は、心臓疾患を治療するための手技である。バルーン部分を有するカテーテルアッセンブリは、上腕動脈又は大腿動脈を経由して、患者の心血管系に経皮的に導入される。当該カテーテルアッセンブリは、冠動脈血管を経由して、バルーン部分が閉塞性病変を横切る位置まで挿入される。病変を横切る位置に到達したら、当該バルーンを事前決定されたサイズまで膨張させて、管腔壁が再構成されるように病変部のアテローム動脈硬化性プラークを強く圧迫する。次に、当該バルーンは、患者の血管から当該カテーテルが抜去可能となるように、小さな形状に収縮される。
【０００３】
上記手技に関連する問題として、バルーン収縮後に崩壊し、血管を閉塞させるおそれのある内膜フラップすなわち破れた動脈内膜の形成が挙げられる。更に、手技後数カ月に渡り、血栓症及び動脈の再狭窄が発症するおそれがあり、これは、更に血管形成術又はバイパス手術を必要とする可能性がある。動脈内膜の崩壊による動脈の部分的又は完全閉塞を低減させるために、また血栓症及び再狭窄の発症機会を低減させるために、血管の開通性を維持するようにステントが管腔内に埋め込まれる。
【０００４】
ステントは、機械的介入の他、生物学的な治療を提供する媒体としても用いられる。機械的介入の場合、ステントは、足場として作用し、流路壁の開通性を物理的に維持し、所望であればこれを拡張するように機能する。一般的に、ステントは圧縮可能であるため、カテーテル経由で細い血管を通じて挿入可能で、次いで、所望の位置に到達したら大径に拡張することができる。ステントを開示する特許文献の例で、ＰＴＣＡ手技について出願されたものとして、Ｐａｌｍａｚに交付された米国特許第４，７３３，６６５号、Ｇｉａｎｔｕｒｃｏの米国特許第４，８００，８８２号、Ｗｉｋｔｏｒの米国特許第４，８８６，０６２号が挙げられる。
【０００５】
生物学的な治療は、ステントに薬を含ませることにより実現可能である。薬が含まれているステントは、治療物質を疾患部位に局所投与する。治療対象部位に有効濃度をもたらすためには、そのような薬剤の全身投与は、しばしば患者に対して有害な又は毒性を有する副作用を生み出す。全身投与量よりも少ない総薬剤量が投与されるものの、これが特定部位で濃縮状態にあるという点で、局所送達は好ましい治療法である。したがって、局所送達は、副作用がより少なく、より好ましい結果を実現する。ステントに薬を含ませるための１つの方法案として、ステントの表面にコーティングされたポリマー担体の使用が挙げられる。溶媒、この溶媒に溶解したポリマー、及びこの混合物中に分散した治療物質を含む溶液が、ステントに塗布される。溶媒を蒸発させて、ポリマーと、このポリマー中に取り込まれた治療物質とからなるコーティング物がステント表面に残る。
【０００６】
ステントにより治療薬を局所投与すると、再狭窄の低減においていくつかの好ましい結果が明らかになった。しかし、ステントコーティング物の特性は改善の余地がある。例えば、ポリ乳酸、又はポリ（乳酸−ｃｏ−グリコール酸）の薬剤送達コーティング物では、薬剤とポリマーとの相分離が観察されており、このような相分離が生ずると、薬剤放出を望むレベルで制御できない場合がある。したがって、薬剤放出を制御し、またＥｔＯ滅菌やステントの圧接等の高温処理後のコーティング物の完全性を改善するためのより良い方法を提供する材料が必要となる。
【０００７】
以下に記載する本発明の実施形態は、上記で識別された問題、及び必要性に対処する。
【０００８】
［概要］
本発明の態様に基づき、埋込型医療デバイス用のコーティング物を作製する方法が提供される。この方法は、デバイス上にコーティング物を形成するステップを含み、このコーティング物は相互貫入ネットワーク（ｉｎｔｅｒｐｅｎｅｔｒａｔｉｎｇ  ｎｅｔｗｏｒｋ（ＩＰＮ））又は半ＩＰＮ（ｓｅｍｉ−ＩＰＮ）を含み、このＩＰＮ又は半ＩＰＮは、ポリ（エチレングリコール）（ＰＥＧ）及び脂肪族ポリエステルコポリマーを含む。このコーティング物は、様々な方法により形成可能である。いくつかの実施形態では、コーティング物を形成するステップは、ＰＥＧ、及び／又は脂肪族ポリエステルコポリマーの架橋を含む。いくつかのその他の実施形態では、コーティング物を形成するステップは、二官能性又は多官能性架橋剤を用いた、ＰＥＧ、及び／又は脂肪族ポリエステルコポリマーの架橋を含む。いくつかの実施形態では、脂肪族ポリエステルコポリマーは、電子的不飽和を含むことができ、またコーティング物を形成するステップは、当該脂肪族ポリエステルコポリマーの架橋を含む。
【０００９】
いくつかの実施形態では、脂肪族ポリエステルコポリマーは、Ｄ，Ｌ−ラクチド、又はＬ−ラクチドを含みうる。いくつかの実施形態では、脂肪族ポリエステルコポリマーは、グリコリド（ＧＡ）を含みうる。いくつかの実施形態では、脂肪族ポリエステルコポリマーは、ポリ（Ｌ−ラクチド−ｃｏ−グリコリド−ｃｏ−カプロラクトン）（ＰＬＧＡＣＬ）、又はポリ（Ｄ，Ｌ−ラクチド−ｃｏ−グリコリド−ｃｏ−カプロラクトン）（ＰＤＬＡ−ＧＡ−ＣＬ）、ポリ（ラクチド−ｃｏ−グリコリド）（ＰＬＧＡ）、又はポリ（ブチレンサクシネート）を含みうる。ＩＰＮ又は半ＩＰＮが、ラクチドとグリコリドの両方を含む場合には、ラクチド及びグリコリドは、異なるモル比、例えば７５：２５等の約５０％〜約９０％の範囲のラクチド対グリコリドのモル比を有しうる。
【００１０】
ＩＰＮ又は半ＩＰＮは、様々なレベルのＰＥＧを含みうる。いくつかの実施形態では、ＩＰＮ又は半ＩＰＮは、ＩＰＮ又は半ＩＰＮの約１質量％〜約４０質量％のＰＥＧを含む。いくつかの実施形態では、ＩＰＮ又は半ＩＰＮは、ＩＰＮ又は半ＩＰＮの約２質量％〜約２５質量％のＰＥＧを含む。いくつかの実施形態では、ＩＰＮ又は半ＩＰＮは、ＩＰＮ又は半ＩＰＮの約２質量％〜約１０質量％のＰＥＧを含む。
【００１１】
このコーティング物は、薬物等の生物活性薬剤を更に含みうる。生物活性薬剤及びＩＰＮ又は半ＩＰＮは、異なる薬剤：ポリマー（Ｄ：Ｐ）重量比を有しうる。生物活性薬剤対ＩＰＮ又は半ＩＰＮのそのような比の例として、約１：１〜約１：５が挙げられうる。生物活性薬剤の例として、パクリタキセル、ドセタキセル、エストラジオール、１７−β−エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、バイオリムス、タクロリムス、デキサメタゾン、酢酸デキサメタゾン、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、及び４０−Ｏ−テトラゾール−ラパマイシン、４０−エピ−（Ｎ１−テトラゾリル）−ラパマイシン（ＡＢＴ−５７８）、ゾタロリムス、バイオリムス  Ａ９（Ｂｉｏｓｅｎｓｏｒｓ  Ｉｎｔｅｒｎａｔｉｏｎａｌ、Ｓｉｎｇａｐｏｒｅ）、ＡＰ２３５７２（Ａｒｉａｄ  Ｐｈａｒｍａｃｅｕｔｉｃａｌｓ）、γ−ヒリダン、クロベタゾール、ピメクロリムス、メシル酸イマチニブ、ミドスタウリン、フェノフィブラート、これらのプロドラッグ、これらのコドラッグ、又はこれらを組み合わせたものが挙げられる。
【００１２】
埋込型デバイスは、任意の埋込型デバイスでありうる。埋込型デバイスの例として、ステント、又は生体吸収性ステントが挙げられる。
【００１３】
本発明の別の態様に基づけば、コーティング物を含む埋込型医療デバイスが提供される。コーティング物の実施形態は上記の通りである。
【００１４】
本発明の別の態様に基づけば、方法が提供され、この方法は、埋込型デバイスを埋め込むステップを含む。埋込型デバイスの実施形態は上記の通りである。
【図面の簡単な説明】
【００１５】
【図１Ａ】ポリ（エチレングリコール）−ポリ（ラクチド−ｃｏ−グリコリド）相互貫入ネットワークから形成されたコーティング物の走査型電子顕微鏡（ＳＥＭ）の画像を表す図である。
【図１Ｂ】ポリ（エチレングリコール）−ポリ（ラクチド−ｃｏ−グリコリド）相互貫入ネットワークから形成されたコーティング物の走査型電子顕微鏡（ＳＥＭ）の画像を表す図である。
【図１Ｃ】ポリ（エチレングリコール）−ポリ（ラクチド−ｃｏ−グリコリド）相互貫入ネットワークから形成されたコーティング物の走査型電子顕微鏡（ＳＥＭ）の画像を表す図である。
【図１Ｄ】ポリ（エチレングリコール）−ポリ（ラクチド−ｃｏ−グリコリド）相互貫入ネットワークから形成されたコーティング物の走査型電子顕微鏡（ＳＥＭ）の画像を表す図である。
【図１Ｅ】ポリ（エチレングリコール）−ポリ（ラクチド−ｃｏ−グリコリド）相互貫入ネットワークから形成されたコーティング物の走査型電子顕微鏡（ＳＥＭ）の画像を表す図である。
【図１Ｆ】ポリ（エチレングリコール）−ポリ（ラクチド−ｃｏ−グリコリド）相互貫入ネットワークから形成されたコーティング物の走査型電子顕微鏡（ＳＥＭ）の画像を表す図である。
【図２】様々なＰＥＧ−ＰＬＧＡ  ＩＰＮ組成物から形成されたコーティング物に由来する、エベロリムスの放出速度プロファイルを示す図である。
【００１６】
［詳細な説明］
本発明の態様に基づけば、埋込型デバイス上にコーティング物が提供される。このコーティング物は、生物活性薬剤、及びポリエチレングリコール（ＰＥＧ）と少なくとも１種類の脂肪族ポリエステルとを含む相互貫入ネットワーク（ＩＰＮ）又は半ＩＰＮを含む。このＩＰＮ又は半ＩＰＮは、薬剤を取り込み、ポリマーマトリックスのバルク浸食を最小限に抑え、したがって、制御された浸食により薬剤の０次放出を実現する。
【００１７】
いくつかの実施形態では、ＩＰＮ又は半ＩＰＮは、ポリ（ラクチド−ｃｏ−グリコリド−ｃｏ−カプロラクトン）（ＰＬＧＡＣＬ）（ＰＥＧ／ＰＬＧＡＣＬ−ＩＰＮ）、又はＰＥＧとＰＬＧＡＣＬとからなる半貫入ネットワーク（ＰＥＧ／ＰＬＧＡＣＬ−ＩＰＮ）である。そのようなＩＰＮ又は半ＩＰＮから形成されたコーティング物は、制御可能な薬物放出特性、又はコーティング特性を有しうる。例えば、ポリマー系中のＰＥＧ及びＰＬＧＡＣＬの比、並びにグリコリド及びカプロラクトンに対するラクチドの比を変化させることにより、薬剤放出速度及び期間を制御しうる。更に、ＰＥＧ及びＰＬＧＡの組成を変化させて、コーティング物の完全性が優良となるようにコーティング物に対して弾力性を付与するために、またコーティング材料の分解を制御するために、組成を調整することができる。ＩＰＮ又は半ＩＰＮ中のラクチドユニットも、コーティング物を、ＥｔＯ滅菌やステント圧接等の高温処理に対してより強靭にする原因となる（３種類の異なるＩＰＮサンプルの放出速度に関する図を参照）。
【００１８】
いくつかの実施形態では、ＩＰＮ又は半ＩＰＮは、ＰＥＧ−ｃｏ−ポリ（ブチレンサクシネート）及びＰＬＧＡを用いて、又はＰＬＧＡと共にＰＥＧ−ｃｏ−ＰＬＧＡを用いて構成可能である。
【００１９】
本明細書に記載するＩＰＮ又は半ＩＰＮは、異なる濃度のＰＥＧを有しうる。ＰＥＧは親水性で非付着性（ｎｏｎ−ｆｏｕｔｉｎｇ）のポリマーである。したがって、ＩＰＮ又は半ＩＰＮ中のＰＥＧは、ＩＰＮ又は半ＩＰＮ中のＰＥＧの含有量に直接関係する、一定の親水性、及び非付着性を付与する。一般的に、ＩＰＮ又は半ＩＰＮは、ＩＰＮ又は半ＩＰＮの総重量の約質量％〜約４０質量％、好ましくは約２質量％〜約２５質量％、最も好ましくは約２質量％〜約１０質量％のＰＥＧ含有量をおよそ有しうる。
【００２０】
ポリエステルポリマーは、ＩＰＮ又は半ＩＰＮに疎水性、機械的強度、弾力性を付与する。ポリエステルポリマーは、異なる分解速度を有する。一般的に、ラクチドと比較して、グリコリドはポリエステルに対して、比較的速い分解速度を付与する。グリコリドの含有量がより高いＩＰＮ又は半ＩＰＮは、一般的により速く分解し、一方、ラクチドの含有量がより高いＩＰＮ又は半ＩＰＮは、一般的により弾力性がある。したがって、ＩＰＮ又は半ＩＰＮが、グリコリドとラクチドの両方を含む場合には、ラクチド対グリコリドのモル比は、約５０％〜約９０％でありうる。当該ラクチドは、Ｄ−ラクチドとＬ−ラクチドの混合物であるラセミ体ラクチド、又はＬ−ラクチド若しくはＤ−ラクチドでありうる。
【００２１】
ＩＰＮ又は半ＩＰＮは、埋込型デバイス上のコーティング物の層中に、単独で、又は生物活性薬剤と共に、薬物送達マトリックス又は薬剤リザーバー層として含めうる。いくつかの実施形態では、本明細書に記載するＩＰＮ又は半ＩＰＮを含むコーティング物は、当該コーティング物を有する埋込型デバイス表面への当該コーティング物の接着が改善するように非結晶性のプライマー層を含みうる。いくつかの実施形態では、当該非結晶性プライマー層は、生体吸収性又は非吸収性でありうる。いくつかの実施形態では、当該プライマー層は、ラクチド対グリコリドのモル比が約７５：２５のポリ（Ｄ、Ｌ−ラクチド−ｃｏ−グリコリド）（ＰＤＬＧＡ）から形成されうる。
【００２２】
本明細書で用いる場合、用語ＩＰＮは、互いに共有結合していないが、分子スケールで少なくとも部分的に絡み合っており、化学結合が切断されなければ分離できない２種類以上のポリマーを含むポリマーネットワークを意味する。一般的に、ＩＰＮとしてみなされるための３条件は次の通り：（１）２種類のポリマーが合成物であること、及び／又は他方が存在した状態で架橋されていること、（２）２種類のポリマーは類似の反応速度を有すること、並びに（３）２種類のポリマーが極端に相分離しないことである。用語「半ＩＰＮ」とは、少なくとも１種類のポリマーが架橋しており、少なくとも１種類のポリマーが架橋していない２種類以上のポリマーからなるポリマーネットワークを意味する。
【００２３】
良く知られた方法により、ＩＰＮ又は半ＩＰＮを形成することができる。一般的に、ＩＰＮを形成するには、架橋剤有り／無しで、ポリマー中の官能基を架橋することにより、ＩＰＮ構造物中のポリマーを架橋する。例えば、二官能性又は多官能性の架橋剤又は連結剤を用いれば、ポリマー鎖間の架橋を実現することができる。架橋剤は、ポリマーの架橋を引き起こし、これによってＩＰＮ又は半ＩＰＮが形成される。いくつかの実施形態では、硬化可能なポリマーを含むコーティング剤を高温で硬化させることにより、架橋を生じさせることができる。本明細書で用いる場合、高温とは、周囲温度よりも高い温度を指す。
【００２４】
本明細書に記載するＩＰＮ又は半ＩＰＮを形成するのに有用な連結剤は、２つ以上の官能基を有する任意の分子でありうる。そのような官能基として、ヒドロキシル、チオール、カルボン酸、スルホン酸、サルフェート、リン酸、ホスフェート、アミノ、アルデヒド類、イソシアネート、２つの不飽和を有する化合物、例えばジアクリレート、ジメタクリレート等、又は２つのビニル基若しくは２つのアリル基を有する化合物が挙げられ、但し、それらに限定されない。典型的な連結剤として、グルタルアルデヒド、Ｎ，Ｎ’−メチレンビスアクリルアミド（ＢｉｓＡＡＭ）等が挙げられ、但し、これらに限定されない。
【００２５】
（定義）
該当する場合には、本発明の記載全体を通じて用いられる、いくつかの用語に対する定義は、以下に規定する通りに適用されることとする。
【００２６】
用語「生物学的に分解可能」（又は、「生分解性」）、「生物学的に侵食可能」（又は「生体侵食性」）、「生物学的に吸収可能」（又は、「生体吸収性」）、及び「生物学的に再吸収可能」（又は、「生体再吸収性」）は、ポリマー及びコーティング物に関する場合には、交換可能に用いられ、生理的条件に曝露された場合には、やがて完全に、又は実質的に完全に分解、溶解、及び／又は侵食される能力があり、かつ身体によって徐々に再吸収、吸収及び／又は排除可能であるか、又は動物（例えば、ヒト）の腎臓膜を通過できる断片、例えば、約４０，０００ダルトン（４０ｋＤａ）以下の分子量を有する断片に分解可能なポリマー及びコーティング物を指す。ポリマー又はコーティング物が分解し、最終的に吸収、排除されるプロセスは、例えば、加水分解、代謝プロセス、酸化、酵素的プロセス、バルク侵食又は表面侵食等に原因しうる。一方、「生体安定性」ポリマー又はコーティング物とは、生分解性ではないポリマー又はコーティング物を指す。
【００２７】
「生物学的に分解可能」、「生物学的に侵食可能」、「生物学的に吸収可能」、及び「生物学的に再吸収可能」なステントコーティング物、又はそのようなステントコーティング物を形成するポリマーを引用する場合は常に、分解、侵食、吸収、及び／又は再吸収するプロセスが完了し、又は実質的に完了した後には、ステント上にコーティング物が全く存在しない、又は実質的にほとんどコーティング物が残存しないと理解される。本出願において、用語「分解性」、「生分解性」、又は「生物学的に分解可能」を用いるときは常に、これらの用語は、生物学的に分解可能な、生物学的に侵食可能な、生物学的に吸収可能な、及び生物学的に再吸収可能なポリマー又はコーティング物を幅広く含むように意図されている。
【００２８】
「生理的条件」とは、インプラントが、動物（例えば、ヒト）の体内において曝露される条件を指す。生理的条件には、その動物種の「正常」体温（ヒトの場合、約３７℃）、並びに生理的なイオン強度、ｐＨ、及び酵素からなる水性環境が含まれるが、但し、これらに限定されない。場合によっては、特定の動物の体温は、その動物種にとって「正常」体温とみなされる温度よりも高い、又は低い可能性がある。例えば、ヒトの体温は、場合によっては、約３７℃よりも高い、又は低い可能性がある。本発明の範囲には、ある動物の生理的条件（例えば、体温）が、「正常」とはみなされない場合が含まれる。血液に接触する埋込型デバイスの場合、「治癒促進性」薬物又は薬剤とは、動脈管の再内皮化を促進又は増強して、血管組織の治癒を促進する特性を有する薬物又は薬剤を指す。
【００２９】
本明細書で用いる場合、「コドラッグ」とは、特定の薬理効果を実現するために、別の薬物と同時に又は連続的に投与される薬物である。効果は全身的であっても、また特異的であってもよい。コドラッグは、他の一方の薬物とは異なる効果を発揮することができ、又は他の一方の薬物の効果を促進、強化、又は増強することができる。
【００３０】
本明細書で用いる場合、「プロドラッグ」とは、化学的な部分又は生物学的な部分により、活性が低減された薬剤を指し、当該薬剤は代謝され、又はｉｎ  ｖｉｖｏで加水分解を受けて薬物又は活性成分を形成する。用語「プロドラッグ」は、「プロエージェント（ｐｒｏａｇｅｎｔ）」、「潜在化薬物（ｌａｔｅｎｔｉａｔｅｄ  ｄｒｕｇｓ）」、「生可逆的誘導体（ｂｉｏｒｅｖｅｒｓｉｂｌｅ  ｄｅｒｉｖｅｒｔｉｖｅｓ）」、及び「同族体（ｃｏｎｇｅｎｅｒｓ）」等の用語と交換可能に使用することができる。Ｎ．Ｊ．Ｈａｒｐｅｒ、Ｄｒｕｇ  ｌａｔｅｎｔｉａｔｉｏｎ、Ｐｒｏｇ  Ｄｒｕｇ  Ｒｅｓ．、第４巻：２２１〜２９４ページ（１９６２）；Ｅ．Ｂ．Ｒｏｃｈｅ、Ｄｅｓｉｇｎ  ｏｆ  Ｂｉｏｐｈａｒｍａｃｅｕｔｉｃａｌ  Ｐｒｏｐｅｒｔｉｅｓ  ｔｈｒｏｕｇｈ  Ｐｒｏｄｒｕｇｓ  ａｎｄ  Ａｎａｌｏｇｓ、Ｗａｓｈｉｎｇｔｏｎ，ＤＣ：Ａｍｅｒｉｃａｎ  Ｐｈａｒｍａｃｅｕｔｉｃａｌ  Ａｓｓｏｃｉａｔｉｏｎ（１９７７）；Ａ．Ａ．Ｓｉｎｋｕｌａ及びＳ．Ｈ．Ｙａｌｋｏｗｓｋｙ、Ｒａｔｉｏｎａｌｅ  ｆｏｒ  ｄｅｓｉｇｎ  ｏｆ  ｂｉｏｌｏｇｉｃａｌｌｙ  ｒｅｖｅｒｓｉｂｌｅ  ｄｒｕｇ  ｄｅｒｉｖａｔｉｖｅｓ：ｐｒｏｄｒｕｇｓ、Ｊ．Ｐｈａｒｍ．Ｓｃｉ．、第６４巻：１８１〜２１０ページ（１９７５）。用語「プロドラッグ」を使用する場合、活性薬物分子のいくつかの塩の形態を特徴付けるために、この用語を用いる著者もいるが、通常は、薬物と化学的な部分との間の共有結合を意味する。プロドラッグそのものについて、厳密で普遍的な定義は存在せず、定義は著者によって異なるが、プロドラッグは、一般的に、薬理学的により低活性な化学誘導体であって、治療、予防、又は診断上の効果を発揮する活性な、又はより活性な薬物分子に、ｉｎ  ｖｉｖｏで酵素的又は非酵素的に変換されうる化学誘導体として定義されうる。Ｓｉｎｋｕｌａ及びＹａｌｋｏｗｓｋｙ、前出；Ｖ．Ｊ．Ｓｔｅｌｌａら、Ｐｒｏｄｒｕｇｓ：Ｄｏ  ｔｈｅｙ  ｈａｖｅ  ａｄｖａｎｔａｇｅｓ  ｉｎ  ｃｌｉｎｉｃａｌ  ｐｒａｃｔｉｃｅ？、Ｄｒｕｇｓ、第２９巻：４５５〜４７３ページ（１９８５）。
【００３１】
用語「ポリマー」、及び「重合物」とは、重合反応生成物である化合物を指す。これらの用語には、ホモポリマー（すなわち、１種類のモノマーを、重合することにより得られるポリマーであって、鎖状ポリマー又は濃縮ポリマーのいずれかによりなる）、コポリマー（すなわち、異なる２種類以上のモノマーを重合させることにより得られるポリマーであって、鎖状ポリマー又は濃縮ポリマーのいずれかによりなる）、濃縮ポリマー（濃縮重合から作製されるポリマー）、ランダム状を含むターポリマー等（鎖状ポリマー又は濃縮ポリマーのいずれかによりなる）、交互型（鎖状ポリマー又は濃縮ポリマーのいずれかによりなる）、ブロック型（鎖状ポリマー又は濃縮ポリマーのいずれかによりなる）、グラフト型、樹枝状、架橋型、及びこれらのその他のあらゆる変形物が含まれる。
【００３２】
本明細書で用いる場合、用語「埋込型」とは、哺乳動物（例えば、ヒト又は患者）に埋込み可能な特性であって、デバイスが指示する通りにこれを使用するとき、前記デバイスが安全かつ有効であるように、法律、及び政府当局（例えば、米国ＦＤＡ）の規則により規定される、デバイスの機械的、物理的、化学的、生物学的、及び薬理学的要求事項を満たす特性を指す。本明細書で用いる場合、「埋込型デバイス」は、ヒト又はヒトではない動物に埋め込まれうる、あらゆる適した基材でありうる。埋込型デバイスの例として、自己拡張型ステント、バルーン拡張型ステント、冠動脈ステント、末梢血管ステント、ステント−グラフト、カテーテル、様々な体内の管腔、又は腔孔用のその他の拡張型管状デバイス、グラフト、血管グラフト、動脈−静脈グラフト、バイパスグラフト、ペースメーカー及び除細動器、前出デバイス用のリード線と電極、人工心臓弁、吻合クリップ、動脈閉鎖デバイス、卵円孔開存閉鎖デバイス、髄液シャント、及び粒子（例えば、薬物溶出粒子、微粒子、及びナノ粒子）が挙げられるが、但し、これらに限定されない。ステントは、体内の任意の管腔を対象とすることができ、これには、神経、頸動脈、静脈移植血管、冠動脈、大動脈、腎臓、腸骨、大腿骨、膝窩血管系、及び尿道に関する流路が含まれる。埋込型デバイスは、治療薬の局所送達用として設計可能である。薬物処理された埋込型デバイスは、部分的に、例えば、治療薬を含むコーティング材料でデバイスをコーティングすることにより、構築可能である。デバイス本体も、治療薬を含むことができる。
【００３３】
埋込型デバイスは、生分解性／生体吸収性／生体侵食性ポリマー、生体安定性ポリマー、又はこれらを組み合わせたものを部分的に、又は全体的に含むコーティング物を用いて作製可能である。埋込型デバイスそのものも、生分解性／生体吸収性／生体侵食性ポリマー、生体安定性ポリマー、又はこれらを組み合わせたものから、部分的に又は全体的に作製可能である。
【００３４】
本明細書で用いる場合、表示の基材（例えば、埋込型デバイス）「上に配置される」層、又はフィルム、（例えば、コーティング物）として記載される材料とは、例えば、前記基材の表面上の少なくとも一部分上に直接的又は間接的に配置される材料のコーティング物を指す。直接的に配置するとは、コーティング物を、基材の露出表面に直接塗布することを意味する。間接的に配置するとは、コーティング物を、基材上に直接的又は間接的に配置された中間層に塗布することを意味する。いくつかの実施形態では、用語「層」又は「フィルム」からは、非埋込型デバイス上に形成されたフィルム、又は層が除外される。
【００３５】
ステントの場合、「送達」とは、ステントを、身体の管腔経由で治療を必要とする管内の部位、例えば病変部などに導入及び輸送することを指す。「留置」とは、管腔内の治療部位でステントを拡張させることに関連する。ステントの送達及び留置は、カテーテルの一端近傍にステントを配置し、皮膚を経由して当該カテーテルの一端を身体管腔内に挿入し、身体管腔内において当該カテーテルを所望の治療部位まで前進させ、前記治療部位で当該ステントを拡張させ、及び当該カテーテルを管腔から抜去することにより達成される。
【００３６】
一般的に、ポリマーの疎水性は、ヒルデブランド（Ｈｉｌｄｅｂｒａｎｄ）溶解パラメーターδを用いて評価することができる。用語「ヒルデブランド溶解パラメーター」とは、物質の凝集を表すパラメーターを指す。δパラメーターは次式より求められる。
δ＝（ΔＥ／Ｖ）１／２
ここで、δは溶解パラメーター、（ｃａｌ／ｃｍ３）１／２であり、
ΔＥは、蒸発エネルギー、ｃａｌ／ｍｏｌｅであり、
また、Ｖはモル体積、ｃｍ３／ｍｏｌｅである。
【００３７】
ポリマーブレンド中のポリマーが、当該ブレンド中の別のポリマーのδ値よりも低いδ値を有する場合はいずれも、疎水性ポリマーとして規定され、より高いδ値を有するポリマーは、親水性と規定される。ブレンド中に３種類以上のポリマーが用いられる場合には、それぞれのポリマーはδ値の順番でランク付けされる。本発明を実践する場合、以下に記載するように、２種類のポリマーのδ値の差異が十分であって、親水性ポリマーが表面に移動又は被覆するのを可能にする限り、ポリマーを疎水性又は親水性と分類するための、特定のポリマーのδ値は重要ではない。１つの典型的な実施形態では、ポリマーブレンドの疎水性成分と親水性成分との境界を規定するδ値は、約１１（ｃａｌ／ｃｍ３）１／２でありうる。
【００３８】
（生物活性薬剤）
いくつかの実施形態では、本明細書に記載する埋込型デバイスは、少なくとも１種類の生物学的に活性な（生物活性）薬剤を任意選択的に含みうる。少なくとも１種類の生物活性薬剤には、治療上、予防上、又は診断上の効果を患者に対して発揮することができる任意の物質が含まれうる。
【００３９】
適する生物活性薬剤の例として、治療、予防、又は診断活性を有する、合成無機化合物及び合成有機化合物、タンパク質及びペプチド、多糖類及びその他の糖類、脂質、並びにＤＮＡ及びＲＮＡ核酸配列が挙げられ、但し、これに限定されない。核酸配列としては、遺伝子、転写を阻害するように相補的ＤＮＡに結合するアンチセンス分子、及びリボザイムが挙げられる。他の生物活性薬剤のその他のいくつかの例として、抗体、受容体リガンド、酵素、接着性ペプチド、血液凝固因子、ストレプトキナーゼ及び組織プラスミノゲン活性化因子等の阻害剤又は血栓溶解剤、予防接種用抗原、ホルモン及び成長因子、アンチセンスオリゴヌクレオチド等のオリゴヌクレオチド、及びリボザイム、及び遺伝子療法に用いられるレトロウィルスベクターが挙げられる。生物活性薬剤は、例えば、血管平滑筋細胞の活性を阻害するように設計することも可能である。この生物活性薬剤は、再狭窄を阻害するように平滑筋細胞の異常又は不適切な移動及び／又は増殖を阻害することを目標としうる。
【００４０】
特定の実施形態では、本明細書に記載の１つ又は複数の他の実施形態と任意選択的に組み合わせて、埋込型デバイスは、抗増殖性、抗新生物性、抗有糸分裂性、坑炎症性、抗血小板性、抗凝固性、抗フィブリン性、抗トロンビン性、抗生性、抗アレルギー性、及び抗酸化性の物質から選択される少なくとも１種類の生物学的に活性な薬剤を含みうる。
【００４１】
抗増殖薬は、細胞毒素等の天然のタンパク質系薬剤であっても、また合成分子であってもよい。抗増殖物質の例として、アクチノマイシンＤ、又はその誘導体及び類似体（Ｓｉｇｍａ−Ａｌｄｒｉｃｈ製、又はＭｅｒｃｋより入手可能なコスメゲン（ＣＯＳＭＥＧＥＮ））（アクチノマイシンＤの同義語として、ダクチノマイシン、アクチノマイシンＩＶ、アクチノマイシンＩ１、アクチノマイシンＸ１、及びアクチノマイシンＣ１が挙げられる）；全てのタキソイド類、例えばタキソール、ドセタキセル、及びパクリタキセルとその誘導体等、全てのオリムス薬、例えばマクロライド系抗生物質、ラパマイシン、エベロリムス、ラパマイシンの構造的誘導体及び機能的類似体、エベロリムスの構造的誘導体及び機能的類似体、ＦＫＢＰ−１２媒介ｍＴＯＲ阻害剤、バイオリムス、パーフェニドン、これらのプロドラッグ、これらのコドラッグ、及びこれらを組み合わせたものが含まれ、但し、これらに限定されない。ラパマイシン誘導体の例としては、４０−Ｏ−（２−ヒドロキシ）エチル−ラパマイシン（Ｎｏｖａｒｔｉｓより市販されている登録商標エベロリムス（ｅｖｅｒｏｌｉｍｕｓ））、４０−Ｏ−（２−エトキシ）エチル−ラパマイシン（バイオリムス）、４０−Ｏ−（３−ヒドロキシ）プロピル−ラパマイシン、４０−Ｏ−［２−（２−ヒドロキシ）エトキシ］エチル−ラパマイシン、４０−Ｏ−テトラゾール−ラパマイシン、４０−エピ−（Ｎ１−テトラゾリル）−ラパマイシン（Ａｂｂｏｔｔ  Ｌａｂｓ製のゾタロリムス（ｚｏｔａｒｏｌｉｍｕｓ））、これらのプロドラッグ、これらのコドラッグ、及びこれらを組み合わせたものが挙げられ、但し、これらに限定されない。抗炎症薬は、ステロイド系抗炎症薬、非ステロイド系抗炎症薬（ＮＳＡＩＤ）であっても、またこれらを組み合わせたものであってもよい。抗炎症薬の例としては、アルクロフェナク、ジプロピオン酸アルクロメタゾン、アルゲストンアセトニド、α−アミラーゼ、アムシナファル、アムシナフィド、アンフェナクナトリウム、塩酸アミプリロース、アナキンラ、アニロラク、アニトラザフェン、アパゾン、バルサラジド二ナトリウム、ベンダザク、ベノキサプロフェン、塩酸ベンジダミン、ブロメラインス、ブロペラモール、ブデソニド、カルプロフェン、シクロプロフェン、シンタゾン、クリプロフェン、クロベタゾール、プロピオン酸クロベタゾール、酪酸クロベタゾン、クロピラク、プロピオン酸クロチカゾン、酢酸コルメタゾン、コルトドキソン、デフラザコルト、デソニド、デソキシメタゾン、デキサメタゾン、酢酸デキサメタゾン、ジプロピオン酸デキサメタゾン、ジクロフェナクカリウム、ジクロフェナクナトリウム、二酢酸ジフロラゾン、ジフルミドンナトリウム、ジフルニサル、ジフルプレドナート、ジフタロン、ジメチルスルホキシド、ドロシノニド、エンドリゾン、エンリモマブ、エノリカムナトリウム、エピリゾール、エトドラク、エトフェナメート、フェルビナク、フェナモール、フェンブフェン、フェンクロフェナク、フェンクロラク、フェンドサル、フェンピパロン、フェンチアザク、フラザロン、フルアザコルト、フルフェナム酸、フルミゾール、酢酸フルニゾリド、フルニキシン、フルニキシンメ��ルミン、フルオコルチンブチル、酢酸フルオロメトロン、フルキアゾン、フルルビプロフェン、フルレトフェン、プロピオン酸フルチカゾン、フラプロフェン、フロブフェン、ハルシノニド、プロピオン酸ハロベタゾール、酢酸ハロプレドン、イブフェナク、イブプロフェン、イブプロフェンアルミニウム、イブプロフェンピコノール、イロニダプ、インドメタシン、インドメタシンナトリウム、インドプロフェン、インドキソール、イントラゾール、酢酸イソフルプレドン、イソキセパク、イソキシカム、ケトプロフェン、塩酸ロフェミゾール、ロモキシカム、エタボン酸ロテプレドノール、メクロフェナム酸ナトリウム、メクロフェナム酸、二酪酸メクロリゾン、メフェナム酸、メサラミン、メセクラゾン、スレプタン酸メチルプレドニゾロン、モミフルメート、ナブメトン、ナプロキセン、ナプロキセンナトリウム、ナプロキソール、ニマゾン、オルサラジンナトリウム、オルゴテイン、オルパノキシン、オキサプロジン、オキシフェンブタゾン、塩酸パラニリン、ペントサン多硫酸ナトリウム、グリセリン酸フェンブタゾンナトリウム、パーフェニドン、ピロキシカム、桂皮酸ピロキシカム、ピロキシカムオラミン、ピルプロフェン、プレドナゼート、プリフェロン、プロドール酸、プロカゾン、プロキサゾール、クエン酸プロキサゾール、リメキソロン、ロマザリット、サルコレックス、サルナセジン、サルサレート、塩化サンギナリウム、セクラゾン、セルメタシン、スドキシカム、スリンダク、スプロフェン、タルメタシン、タルニフルメート、タロサレート、テブフェロン、テニダップ、テニダップナトリウム、テノキシカム、テシカム、テシミド、テトリダミン、チオピナク、ピバル酸チキソコルトール、トルメチン、トルメチンナトリウム、トリクロニド、トリフルミデート、ジドメタシン、ゾメピラクナトリウム、アスピリン（アセチルサリチル酸）、サリチル酸、コルチコステロイド、グルココルチコイド、タクロリムス、ピメコルリムス、これらのプロドラッグ、これらのコドラッグ、及びこれらを組み合わせたものが挙げられ、但し、これらに限定されない。
【００４２】
あるいは、抗炎症薬は、炎症促進性シグナル分子の生物学的阻害剤であってもよい。抗炎症性生物薬として、生物学的炎症シグナル分子等に対する抗体が挙げられる。
【００４３】
更に、生物活性薬剤は、抗増殖薬、又は抗炎症薬以外のものであってもよい。生物活性薬剤は、治療薬、予防薬、又は診断薬である任意の薬剤であってもよい。いくつかの実施形態では、そのような薬剤は、抗増殖薬、又は抗炎症薬と併用して用いることができる。そのような生物活性薬剤は、抗増殖特性、及び／又は抗炎症特性も有することができ、又は抗新生物性、抗有糸分裂性、細胞増殖抑制性、抗血小板性、抗凝固性、抗フィブリン性、抗トロンビン性、抗生性、抗アレルギー性、及び／又は抗酸化性の諸特性等、その他の特性を有しうる。
【００４４】
抗新生物薬及び／又は抗有糸分裂薬の例として、パクリタキセル（例えば、Ｂｒｉｓｔｏｌ−Ｍｙｅｒｓ  Ｓｑｕｉｂｂから入手可能なタキソール（ＴＡＸＯＬ）（登録商標））、ドセタキセル（例えば、Ａｖｅｎｔｉｓから入手可能なタキソテール（Ｔａｘｏｔｅｒｅ）（登録商標））、メトトレキサート、アザチオプリン、ビンクリスチン、ビンブラスチン、フルオロウラシル、塩酸ドキソルビシン（例えば、Ｐｆｉｚｅｒから市販されているアドリアマイシン（Ａｄｒｉａｍｙｃｉｎ）（登録商標））、及びマイトマイシン（Ｂｒｉｓｔｏｌ−Ｍｙｅｒｓ  Ｓｑｕｉｂｂから市販されているムタマイシン（Ｍｕｔａｍｙｃｉｎ）（登録商標））が挙げられ、但し、これらに限定されない。
【００４５】
細胞増殖抑制特性、又は抗増殖特性も有しうる抗血小板薬、抗凝固薬、抗フィブリン薬、及び抗トロンビン薬の例としてヘパリンナトリウム、低分子量ヘパリン、ヘパリノイド、ヒルジン、アルガトロバン、フォルスコリン、バピプロスト、プロスタサイクリン、及びプロスタサイクリン類似体、デキストラン、Ｄ−ｐｈｅ−ｐｒｏ−ａｒｇ−クロロメチルケトン（合成抗トロンビン）、ジピリダモール、糖タンパク質ＩＩｂ／ＩＩＩａ血小板膜受容体拮抗薬抗体、組換えヒルジン、アンジオマックス（ＡＮＧＩＯＭＡＸ）（Ｂｉｏｇｅｎから）等のトロンビン阻害剤、カルシウムチャネル遮断薬（例えば、ニフェジピン）、コルヒチン、線維芽細胞増殖因子（ＦＧＦ）拮抗薬、魚油（例えば、ω３−脂肪酸）、ヒスタミン拮抗薬、ロバスタチン（ＨＭＧ−ＣｏＡリダクターゼを阻害するコレステロール低下薬、Ｍｅｒｃｋから市販されているブランド名メバコール（Ｍｅｖａｃｏｒ）（登録商標））、モノクローナル抗体（例えば、血小板由来増殖因子（ＰＤＧＦ）受容体に特異的なもの）、ニトロプルシド、ホスホジエステラーゼ阻害剤、プロスタグランジン阻害剤、スラミン、セロトニン遮断薬、ステロイド類、チオプロテアーゼ阻害剤、トリアゾロピリミジン（ＰＤＧＦ拮抗薬）、一酸化窒素又は一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、エストラジオール、抗がん剤、種々のビタミン等の栄養補助食品、及びこれらを組み合わせたものが挙げられ、但し、これらに限定されない。
【００４６】
細胞増殖抑制物質の例として、アンジオペプチン、カプトプリル等のアンジオテンシン転換酵素阻害剤（例えば、Ｂｒｉｓｔｏｌ−Ｍｙｅｒｓ  Ｓｑｕｉｂｂから市販されているカポテン（Ｃａｐｏｔｅｎ）（登録商標）及びカポジド（Ｃａｐｏｚｉｄｅ）（登録商標））、シラザプリル及びリシノプリル（例えば、Ｍｅｒｃｋから市販されているプリニビル（Ｐｒｉｎｉｖｉｌ）（登録商標）及びプリンジド（Ｐｒｉｎｚｉｄｅ）（登録商標））が挙げられ、但し、これらに限定されない。
【００４７】
抗アレルギー薬の例として、ペルミロラストカリウムが挙げられ、但し、これに限定されない。抗酸化物質の例としては、４−アミノ−２，２，６，６−テトラメチルピペリジン−１−オキシル（４−アミノ−ＴＥＭＰＯ）が、これに限定されずに挙げられる。その他の生物活性薬剤として、抗ウィルス薬等の抗感染症薬；鎮痛剤及び鎮痛合剤；食欲減退薬；駆虫薬（ａｎｔｉｈｅｌｍｉｎｔｉｃｓ）、抗関節炎薬；抗ぜんそく薬；抗痙攣薬（ａｎｔｉｃｏｎｖｕｌｓａｎｔｓ）；抗うつ剤；抗利尿薬；下痢止め薬；抗ヒスタミン薬；抗偏頭痛製剤；制嘔吐剤；抗パーキンソン薬；かゆみ止め薬；抗精神病薬；解熱剤；鎮痙剤（ａｎｔｉｓｐａｓｍｏｄｉｃｓ）；抗コリン作用薬；交感神経興奮剤；キサンチン誘導体；カルシウムチャネル遮断薬、及びβ−遮断薬、例えば、ピンドロール、及び抗不整脈薬等を含む心臓血管製剤；降圧剤；利尿薬；一般的なの冠状動脈血管拡張薬を含む血管拡張薬；末梢血管、及び脳血管拡張薬；中枢神経系刺激剤；充血除去剤を含む鎮咳薬及び感冒薬：睡眠薬；免疫抑制剤；筋肉弛緩剤；副交感神経遮断薬；精神刺激薬；鎮静薬；精神安定剤；天然由来の、又は遺伝子工学で作成されたリポタンパク；及び再狭窄低減薬が挙げられる。
【００４８】
使用可能なその他の生物学的に活性な薬剤として、α−インターフェロン、遺伝子工学による上皮細胞、タクロリムス、及びデキサメタゾンが挙げられる。
【００４９】
血液に接触する埋込型デバイスの場合、「治癒促進性」薬物又は薬剤とは、動脈管の再内皮化を促進又は増強して、血管組織の治癒を促進する特性を有する薬物又は薬剤を指す。治癒促進性薬物又は薬剤を含む埋込型デバイス（例えば、ステント）の（１つ又は複数の）部分は、内皮細胞（例えば、内皮前駆細胞）を引き付け、これと結合し、最終的には内皮細胞によって包埋されうる。当該細胞を引き付け、これと結合し、またこれにより包埋されると、ステントが十分に包埋されなかった場合に生ずる可能性のある、機械的特性の喪失に起因した塞栓形成又は血栓形成が低減又は防止される。再内皮化を強化することにより、ステントの機械特性が失われる速度よりも速い速度で、内皮化を促進することができる。
【００５０】
治癒促進性薬物又は薬剤を、生体吸収性ポリマー基材又は足場の本体内に分散させることができる。治癒促進性薬物又は薬剤を、埋込型デバイス（例えば、ステント）表面上の生体吸収性ポリマーコーティング物内に分散させることも可能である。
【００５１】
「内皮前駆細胞」とは、血流に侵入し、血管損傷部位に到達して損傷部の修復を支援することができる、骨髄内で生み出される原始細胞を指す。内皮前駆細胞は、成人ヒト末梢血において循環し、サイトカイン、増殖因子、及び虚血状態により、骨髄から導入される。血管の損傷は、血管新生機構、及び脈管形成機構の両方により修復される。循環性内皮前駆細胞は、主に脈管形成機構により、損傷血管を修復するのに寄与する。
【００５２】
いくつかの実施形態では、治癒促進性薬物又は薬剤は、内皮細胞（ＥＤＣ）結合剤でありうる。特定の実施形態では、ＥＤＣ−結合剤は、タンパク質、ペプチド、又は抗体でありえ、これらは、例えばコラーゲン１型、単鎖Ｆｖ断片（ｓｃＦｖ  Ａ５）として公知の２３ペプチド断片、結合膜タンパク質血管内皮（ＶＥ）カドヘリンのうちの１つ、及びこれらを組み合わせたものでありうる。コラーゲン１型は、オステオポンチンに結合すると、内皮細胞の接着を促進し、アポトーシス経路を下方制御することにより、内皮細胞の生存を制御していることが明らかにされた。Ｓ．Ｍ．Ｍａｒｔｉｎら、Ｊ．Ｂｉｏｍｅｄ．Ｍａｔｅｒ．Ｒｅｓ．，第７０Ａ巻：１０〜１９ページ（２００４）。ｓｃＦｖ  Ａ５を用いれば、内皮細胞を選択的に標的とすることができる（イムノリポソームの標的送達により）。Ｔ．Ｖｏｌｋｅｌら、Ｂｉｏｃｈｉｍｉｃａ  ｅｔ  Ｂｉｏｐｈｙｓｉｃａ  Ａｃｔａ、第１６６３巻：１５８〜１６６ページ（２００４）。結合膜タンパク質血管内皮（ＶＥ）−カドヘリンは、内皮細胞に結合し、内皮細胞のアポトーシスを下方制御することが明らかにされた。Ｒ．Ｓｐａｇｎｕｏｌｏら、Ｂｌｏｏｄ、第１０３巻：３００５〜３０１２ページ（２００４）。
【００５３】
ある特定の実施形態では、ＥＤＣ−結合剤は、オステオポンチンの活性断片、（Ａｓｐ−Ｖａｌ−Ａｓｐ−Ｖａｌ−Ｐｒｏ−Ａｓｐ−Ｇｌｙ−Ａｓｐ−Ｓｅｒ−Ｌｅｕ−Ａｌａ−Ｔｒｙ−Ｇｌｙ）でありうる。その他のＥＤＣ−結合剤として、ＥＰＣ（上皮細胞）抗体、ＲＧＤペプチド配列、ＲＧＤ模倣体、及びこれらを組み合わせたものが挙げられ、但し、これらに限定されない。
【００５４】
更なる実施形態では、治癒促進性薬物又は薬剤は、内皮前駆細胞を引き付け、これに結合する物質又は薬剤でありうる。内皮前駆細胞を引き付け、これに結合する代表的な物質又は薬剤として、ＣＤ−３４、ＣＤ−１３３、及びｖｅｇｆタイプ２受容体が挙げられる。内皮前駆細胞を引き付け、これに結合する薬剤として、一酸化窒素供与基を有するポリマーを挙げることができる。
【００５５】
上記の生物学的に活性な薬剤は、事例手段として掲載しており、限定を意味しない。現在入手可能な、又は将来開発されうるその他の生物学的に活性な薬剤も、等しく適用可能である。
【００５６】
より具体的な実施形態では、本明細書に記載する１つ又は複数のその他の実施形態と任意選択的に併用して、本発明の埋込型デバイスは、パクリタキセル、ドセタキセル、エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、タクロリムス、デキサメタゾン、ラパマイシン、ラパマイシン誘導体、４０−Ｏ−（２−ヒドロキシ）エチル−ラパマイシン（エベロリムス）、４０−Ｏ−（２−エトキシ）エチル−ラパマイシン（バイオリムス）、４０−Ｏ−（３−ヒドロキシ）プロピル−ラパマイシン、４０−Ｏ−［２−（２−ヒドロキシ）エトキシ］エチル−ラパマイシン、４０−Ｏ−テトラゾール−ラパマイシン、４０−エピ−（Ｎ１−テトラゾリル）−ラパマイシン（ゾタロリムス）、ピメクロリムス、メシル酸イマチニブ、ミドスタウリン、クロベタゾール、前駆細胞捕捉抗体、治癒促進性薬剤、これらのプロドラッグ、これらのコドラッグ、及びこれらを組み合わせたものから選択される、少なくとも１種類の生物学的に活性な薬剤を含む。具体的な実施形態では、生物活性薬剤は、エベロリムスである。別の具体的な実施形態では、生物活性薬剤はクロベタゾールである。
【００５７】
別のクラスの薬剤は、増加脂質輸送に関するｐ−パラ−α−作動薬で、例としてフェノフィブラートが挙げられる。
【００５８】
いくつかの実施形態では、本明細書に記載の１つ又は複数のその他の実施形態と任意選択的に組み合わせる際に、少なくとも１種類の生物学的に活性な薬剤は、本明細書に記載する生物活性薬物又は薬剤のうちの任意の１つ又は複数に、特に該当しなくてもよい。
【００５９】
（コーティング物の構成）
本発明のいくつかの実施形態によれば、本明細書に記載する１つ又は複数の実施形態と任意選択的に組み合わせて、埋込型デバイス（例えば、ステント）上に配置されたコーティング物は、コーティング物の任意の設計に基づき、層中に本明細書に記載の半結晶性ポリマーを含みうる。このコーティング物は、下記の層（２）である少なくとも１つのリザーバー層を含む多層構造でありえ、また、下記（１）、（３）、（４）、及び（５）の層のいずれか、又はこれらを組み合わせたものを含みうる：
（１）プライマー層；（任意選択的）
（２）リザーバー層（「マトリックス層」又は「薬剤マトリックス」とも呼ばれる）。これは、少なくとも１種類のポリマーを含む薬剤−ポリマー層（薬剤−ポリマー層）、あるいはポリマーフリーの薬剤層でありうる。
（３）放出制御層（「速度制御層」とも呼ばれる）（任意選択的）；
（４）トップコート層；及び／又は（任意選択的）；
（５）上塗りコート層。（任意選択的）。
【００６０】
いくつかの実施形態では、本発明のコーティング層は、上記リザーバー層を２つ以上含むことができ、それぞれの層は、本明細書に記載する生物活性薬剤を含みうる。
【００６１】
ステントコーティング物の各層は、半結晶性ポリマーを、任意選択的に１種類又は複数種類のその他のポリマーと共に、溶媒又は溶媒混合物中に溶解するステップ、及び得られたコーティング溶液をステント上にスプレーする、又は当該溶液中にステントを浸漬することにより配置するステップを経て埋込型デバイス（例えば、ステント）上に配置可能である。当該溶液が、当該ステント上に配置された後、当該コーティング物は、溶媒を蒸発させることにより乾燥される。乾燥プロセスは、乾燥を高い温度で実施すれば促進可能である。完成したステントコーティング物を、約４０℃〜約１５０℃の温度、例えば約８０℃で、約５分〜約６０分の時間、任意選択的にアニーリングすることができ、所望であれば、ポリマーコーティング物の結晶化を可能にし、及び／又はコーティング物の熱力学的安定性を改善する。
【００６２】
生物活性薬剤（例えば、薬物）をリザーバー層に組み込むために、薬物を、上記のように埋込型デバイス上に配置されるポリマー溶液と混合することがでる。あるいは、所望であれば、ポリマーフリーのリザーバーを形成することもできる。ポリマーフリーのリザーバーを形成するために、薬物を適当な溶媒又は溶媒混合物に溶解することができ、得られた薬物溶液は、ステントにスプレーする、又はこれを薬物含有溶液中に浸漬することにより埋込型デバイス（例えば、ステント）上に配置可能である。
【００６３】
溶液経由で薬物を導入する代わりに、薬物は、コロイド系、例えば適当な溶媒相中の懸濁液等として導入可能である。懸濁液を作成するために、薬物は、コロイド化学で利用される従来技術を用いて、溶媒相中に分散可能である。様々な要因、例えば薬物の性質に応じて、当技術分野において通常の技量を有する者は、懸濁液の溶媒相を形成するための溶媒、並びに当該溶媒相中に分散される薬物の量を選択することができる。懸濁液を安定化させるために、界面活性剤を任意選択的に添加することができる。懸濁液は、ポリマー溶液と混合可能で、当該混合物は、上記のようにステント上に配置可能である。あるいは、薬物懸濁液は、ポリマー溶液と混合せずにステント上に配置可能である。
【００６４】
薬物−ポリマー層は、リザーバー層中に組み込まれる、少なくとも１種類の生物活性薬剤（例えば、薬物）のためのリザーバーとして機能するように、ステント表面の少なくとも一部分上に、直接的又は間接的に塗布可能である。任意選択的なプライマー層を、ステントとリザーバー層との間に、薬物−ポリマー層とステントとの接着性が改善するように塗布可能である。任意選択的なトップコート層を、リザーバー層の少なくとも一部分上に塗布することができ、これは薬物の放出速度を制御するのに役立つ速度制御膜として機能する。１つの実施形態では、トップコート層は、実質的に、生物活性薬剤又は薬物を、全く含まなくてもよい。トップコート層を用いる場合には、任意選択的な上塗り層を、薬物放出速度を更に制御するため、及びコーティング物の生体適合性を改善するために、トップコート層の少なくとも一部分上に塗布することができる。トップコート層がなければ、上塗り層をリザーバー層上に直接配置することができる。
【００６５】
コーティングされた医療デバイスの滅菌処理には、微細病原菌を不活性化するプロセスが、一般的に含まれる。そのようなプロセスは、当技術分野において周知されている。いくつかの例として、ｅ−ビーム、ＥＴＯ滅菌、及び放射線照射が挙げられる。必ずしもそうではないが、ほとんどの上記プロセスには、高温処理が含まれうる。例えば、コーティングされたステントのＥＴＯ滅菌には、１００％に至るまでの湿度において、数時間〜２４時間、５０℃を超えて加熱するステップが一般的に含まれる。典型的なＥｔＯサイクルは、最初の３〜４時間内では、密閉室内で約５０℃を超える高温度となり、次いで、サイクルの変動時間帯では、１７〜１８時間、４０℃〜５０℃の間を変動し、その際湿度は１００％でピークに達し、かつ約８０％よりも高く保たれる。
【００６６】
トップコート層及び上塗り層の両方を有するコーティング物から薬物が放出されるプロセスには、少なくとも３つのステップが含まれる。第１番目に、薬物は、薬物−ポリマー層／トップコート層界面において、トップコート層のポリマーに吸収される。次に、薬物は、トップコート層ポリマーの巨大分子間に存在する空隙容積を移動経路として利用しながら、トップコート層を通って拡散する。次に、薬物は、トップコート層／上塗り層界面に到達する。最終的に、薬物は、同様に上塗り層を通って拡散し、上塗り層の外表面に到達し、そして外表面から遊離する。このとき、薬物は血管内、又は周囲組織内に放出される。したがって、トップコート層、及び上塗り層を用いる場合にはこれと組み合わせたものは、速度制御バリアとしての役目を果たすことができる。薬物は、コーティング物を形成する（１つ又は複数の）層が分解、溶解、及び／又は侵食される特長により、あるいは薬物が、（１つ又は複数の）半結晶性ポリマー層を経由して、血管中又は組織内に移動することにより、放出可能となる。
【００６７】
１つの実施形態では、ステントコーティング物のいずれか、又は全ての層は、生物学的に分解可能／浸食可能／吸収可能／再吸収可能、若しくは非分解性／生体安定性ポリマーである特性、又はこれらを組み合わせた特性を任意選択的に有する、本明細書に記載の半結晶性ポリマーから作製可能である。別の実施形態では、コーティング物の最外層は、上記の半結晶性ポリマーに限定可能である。
【００６８】
より詳細に例示すると、上記の全４層（すなわち、プライマー層、リザーバー層、トップコート層、及び上塗り層）を有するステントコーティング物において、最外層は上塗り層であり、これは、生分解性若しくは生体安定性である特性、又は非結晶性ポリマーと混合される特性を任意選択的に有する、本明細書に記載の半結晶性ポリマーから作製可能である。残りの層（すなわち、プライマー層、リザーバー層、及びトップコート層）も、生分解性若しくは生体安定性である特性、又は非結晶性ポリマーと混合される特性を任意選択的に有する。ある特定の層内の（１つ又は複数の）ポリマーは、他のいずれかの層内に存在するポリマーと同一であっても、異なってもよいが、但し、好ましくは、一方の生体吸収性の層の外側にある層もまた、生体吸収性であり、内側の層と同じ又はこれよりも速く分解する必要がある。別の説明として、コーティング物は、本明細書に記載するポリマー及び薬剤を含む単一のマトリックス層を含みうる。
【００６９】
上塗り層を使用しない場合には、トップコート層が最外層でありえ、これは、生分解性若しくは生体安定性である特性、又は非結晶性ポリマーと混合される特性を任意選択的に有する、本明細書に記載の半結晶性ポリマーから作製される必要がある。この場合、残りの層（すなわち、プライマー層、及びリザーバー層）も、生分解性若しくは生体安定性である特性、又は非結晶性ポリマーと混合される特性を任意選択的に有する、本明細書に記載の半結晶性ポリマーから作製可能である。ある特定の層内の（１つ又は複数の）ポリマーは、他のいずれかの層内に存在するポリマーと同一であっても、異なってもよいが、但し、好ましくは、一方の生体吸収性の層の外側にある層もまた、生体吸収性であり、内側の層と同じ又はこれよりも速く分解する必要がある。
【００７０】
上塗り層も、トップコート層も使用しない場合には、ステントコーティング物は２つの層−プライマー層及びリザーバー層−のみを有しうる。このような場合、リザーバー層がステントコーティング物の最外層であり、これは、生分解性若しくは生体安定性である特性、又は非結晶性ポリマーと混合される特性を任意選択的に有する本明細書に記載の半結晶性ポリマーから作製される必要がある。プライマー層も、本明細書に記載する半結晶性のポリマー、及び任意選択的に１つ又は複数の生分解性のポリマー、（１つ又は複数の）生体安定性ポリマー、又はこれらを組み合わせたものから任意選択的に作製することができる。これら２層は、同一の、又は異なるポリマーから作製されうるが、但し、好ましくは、一方の生体吸収性の層の外側にある層もまた、生体吸収性であり、内側の層と同じ又はこれよりも速く分解する必要がある。
【００７１】
コーティング物の任意の層は、生分解性又は生体安定性である特性、又は非結晶性ポリマーと混合されたる特性を任意選択的に有する、本明細書に記載の半結晶性ポリマーの任意の量を含みうる。生体吸収性ポリマー、及び生体適合性ポリマーの限定されない例として、ポリ（Ｎ−ビニルピロリドン）；ポリジオキサノン；ポリオルトエステル；ポリアンヒドリド；ポリ（グリコール酸）；ポリ（グリコール酸−ｃｏ−トリメチレンカーボネート）；ポリホスホエステル、ポリホスホエステルウレタン、ポリ（アミノ酸）；ポリ（トリメチレンカーボネート）；ポリ（イミノカーボネート）；ｃｏ−ポリ（エーテル−エステル）；ポリアルキレンオキサレート；ポリホスファゼン；生体分子、例えば、フィブリン、フィブリノゲン、セルロース、セロファン、デンプン、コラーゲン、ヒアルロン酸、及びこれらの誘導体（例えば、酢酸セルロース、酪酸セルロース、酢酸酪酸セルロース、硝酸セルロース、プロピオン酸セルロース、セルロースエーテル、及びカルボキシメチルセルロース）、ポリウレタン；ポリエステル、ポリカーボネート、ポリウレタン類、ポリ（Ｌ−乳酸−ｃｏ−カプロラクトン）（ＰＬＬＡ−ＣＬ）、ポリ（Ｄ−乳酸−ｃｏ−カプロラクトン）（ＰＤＬＡ−ＣＬ）、ポリ（ＤＬ−乳酸−ｃｏ−カプロラクトン）（ＰＤＬＬＡ−ＣＬ）、ポリ（Ｄ−乳酸−グリコール酸）（ＰＤＬＡ−ＧＡ）、ポリ（Ｌ−乳酸−グリコール酸）（ＰＬＬＡ−ＧＡ）、ポリ（ＤＬ−乳酸−グリコール酸）（ＰＤＬＬＡ−ＧＡ）、ポリ（Ｄ−乳酸−ｃｏ−グリコリド−ｃｏ−カプロラクトン）（ＰＤＬＡ−ＧＡ−ＣＬ）、ポリ（Ｌ−乳酸−ｃｏ−グリコリド−ｃｏ−カプロラクトン）（ＰＬＬＡ−ＧＡ−ＣＬ）、ポリ（ＤＬ−乳酸−ｃｏ−グリコリド−ｃｏ−カプロラクトン）（ＰＤＬＬＡ−ＧＡ−ＣＬ）、ポリ（Ｌ−乳酸−ｃｏ−カプロラクトン）（ＰＬＬＡ−ＣＬ）、ポリ（Ｄ−乳酸−ｃｏ−カプロラクトン）（ＰＤＬＡ−ＣＬ）、ポリ（ＤＬ−乳酸−ｃｏ−カプロラクトン）（ＰＤＬＬＡ−ＣＬ）、ポリ（グリコリド−ｃｏ−カプロラクトン）（ＰＧＡ−ＣＬ）、又はこれらの任意のコポリマーが挙げられる。
【００７２】
ステントコーティング物の任意の層は、これが生体吸収性ポリマーと混合しない、又は非分解性層の下にある任意の層が生体吸収性ポリマーを含む限り、任意の量の非分解性ポリマー、又はそのようなポリマーの２種類以上の混合物も含むことができる。非分解性ポリマーの限定されない例として、メチルメタクリレート、エチルメタクリレート、ブチルメタクリレート、２−エチルヘキシルメタクリレート、ラウリルメタクリレート、ヒドロキシルエチルメタクリレート、ポリエチレングリコール（ＰＥＧ）アクリレート、ＰＥＧメタクリレート、２−メタクリロイルオキシエチルホスホリルコリン（ＭＰＣ）、及びｎ−ビニルピロリドン、メタクリル酸、アクリル酸、ヒドロキシプロピルメタクリレート、ヒドロキシプロピルメタクリルアミド、３−トリメチルシリルプロピルメタクリレート、及びこれらのコポリマーが挙げられる。
【００７３】
（埋込型デバイスの作製方法）
本発明の別の実施形態は、本明細書に記載する１つ又は複数のその他の実施形態と任意選択的に組み合わせて、埋込型デバイスを作製する方法に応用される。１つの実施形態では、本方法は、生分解性又は生体安定性のポリマー又はコポリマーを含む材料からなる埋込型デバイスを形成するステップを含む。
【００７４】
この方法に基づき、埋込型デバイスの一部又はデバイスそのもの全体を、生分解性又は生体安定性のポリマー又はコポリマーを含む材料から形成可能である。本方法は、埋込型デバイス上に、ある範囲の厚みを有するコーティング物を配置することができる。特定の実施形態では、本方法は、埋込型デバイスの少なくとも一部分の上に、約３０ミクロン以下、又は約２０ミクロン以下、又は約１０ミクロン以下、又は約５ミクロン以下の厚みを有するコーティング物を配置する。
【００７５】
特定の実施形態では、本方法は、ステント、グラフト、ステント−グラフト、カテーテル、リード線と電極、クリップ、シャント、閉鎖用器具、弁、及び粒子から選択される埋込型デバイスを作製するのに用いられる。具体的な実施形態では、本方法は、ステントを作製するために用いられる。
【００７６】
いくつかの実施形態では、あるポリマーからなる埋込型デバイスを形成するために、本明細書に記載する少なくとも１種類の生物活性薬剤を任意選択的に含むポリマー又はコポリマーを、チューブなどの構築物を形成するように丸められ、又は接合されうるチューブやシート等のポリマー構築物に組み込むことができる。このように埋込型デバイスは、当該構築物から作製可能である。例えば、ステントは、チューブにパターンをレーザー加工することにより、チューブから作製可能である。別の実施形態では、ポリマー構築物は、射出成形金型を用いて、本発明の高分子材料から形成されうる。
【００７７】
埋込型デバイスを作製するために用いることができる、上記で定義したような半結晶性ポリマーであってもなくてもよいポリマーの限定されない例として、ポリ（Ｎ−アセチルグルコサミン）（キチン）、キトサン、ポリ（ヒドロキシバレレート）、ポリ（ラクチド−ｃｏ−グリコリド）、ポリ（ヒドロキシブチレート）、ポリ（ヒドロキシブチレート−ｃｏ−バレレート）、ポリオルトエステル、ポリアンヒドリド、ポリ（Ｌ−乳酸−ｃｏ−カプロラクトン）（ＰＬＬＡ−ＣＬ）、ポリ（Ｄ−乳酸−ｃｏ−カプロラクトン）（ＰＤＬＡ−ＣＬ）、ポリ（ＤＬ−乳酸−ｃｏ−カプロラクトン）（ＰＤＬＬＡ−ＣＬ）、ポリ（Ｄ−乳酸−グリコール酸）（ＰＤＬＡ−ＧＡ）、ポリ（Ｌ−乳酸−グリコール酸）（ＰＬＬＡ−ＧＡ）、ポリ（ＤＬ−乳酸−グリコール酸）（ＰＤＬＬＡ−ＧＡ）、ポリ（Ｄ−乳酸−ｃｏ−グリコリド−ｃｏ−カプロラクトン）（ＰＤＬＡ−ＧＡ−ＣＬ）、ポリ（Ｌ−乳酸−ｃｏ−グリコリド−ｃｏ−カプロラクトン）（ＰＬＬＡ−ＧＡ−ＣＬ）、ポリ（ＤＬ−乳酸−ｃｏ−グリコリド−ｃｏ−カプロラクトン）（ＰＤＬＬＡ−ＧＡ−ＣＬ）、ポリ（Ｌ−乳酸−ｃｏ−カプロラクトン）（ＰＬＬＡ−ＣＬ）、ポリ（Ｄ−乳酸−ｃｏ−カプロラクトン）（ＰＤＬＡ−ＣＬ）、ポリ（ＤＬ−乳酸−ｃｏ−カプロラクトン）（ＰＤＬＬＡ−ＣＬ）、ポリ（グリコリド−ｃｏ−カプロラクトン）（ＰＧＡ−ＣＬ）、ポリ（チオエステル）、ポリ（トリメチレンカーボネート）、ポリエチレンアミド、ポリエチレンアクリレート、ポリ（グリコール酸−ｃｏ−トリメチレンカーボネート）、ｃｏ−ポリ（エーテル−エステル）（例えば、ＰＥＯ／ＰＬＡ）、ポリホスファゼン、生体分子（例えば、フィブリン、フィブリノゲン、セルロース、デンプン、コラーゲン、及びヒアルロン酸）、ポリウレタン類、シリコーン、ポリエステル、ポリオレフィン、ポリイソブチレン、及びエチレン−α−オレフィンコポリマー、ポリアクリレート以外のアクリル酸ポリマー及びコポリマー、ハロゲン化ビニルポリマー及びコポリマー（例えば、ポリ塩化ビニル）、ポリビニルエーテル（例えば、ポリビニルメチルエーテル）、ハロゲン化ポリビニリデン（例えば、ポリ塩化ビニリデン）、ポリアクリロニトリル、ポリビニルケトン、ポリビニル芳香族化合物（例えば、ポリスチレン）、ポリビニルエステル（例えば、ポリビニルアセテート）、アクリロニトリル−スチレンコポリマー、ＡＢＳ樹脂、ポリアミド（例えば、ナイロン６６、及びポリカプロラクタム）、ポリカーボネート、ポリオキシメチレン、ポリイミド、ポリエーテル、ポリウレタン類、レーヨン、レーヨン−トリアセテート、セルロース及びその誘導体（例えば、酢酸セルロース、酪酸セルロース、酢酸酪酸セルロース、セロファン、硝酸セルロース、プロピオン酸セルロース、セルロースエーテル、及びカルボキシメチルセルロース）、及びこれらのコポリマーが挙げられる。
【００７８】
埋込型デバイスの作製に適しうるポリマーの更なる代表例として、エチレンビニルアルコールコポリマー（一般名ＥＶＯＨ、又は商標名エバール（ＥＶＡＬ）として公知）、ポリ（ブチルメタクリレート）、ポリ（ビニリデンフルオリド−ｃｏ−ヘキサフルオロポロピレン）（例えば、ＳＯＬＥＦ  ２１５０８、Ｎｅｗ  Ｊｅｒｓｅｙ、ＴｈｏｒｏｆａｒｅのＳｏｌｖａｙ  Ｓｏｌｅｘｉｓ  ＰＶＤＦより入手可能）、ポリビニリデンフルオリド（別名ＫＹＮＡＲとして知られており、Ｐｅｎｎｓｙｌｖａｎｉａ、ＰｈｉｌａｄｅｌｐｈｉａのＡＴＯＦＩＮＡ  Ｃｈｅｍｉｃａｌｓより入手可能）、ポリ（テトラフルオロエチレン−ｃｏ−ヘキサフルオロプロピレン−ｃｏ−ビニリデンフルオリド）、エチレン−ビニルアセテートコポリマー、及びポリエチレングリコールが挙げられる。
【００７９】
（疾患を治療又は予防する方法）
本発明に基づく埋込型デバイスは、様々な健康状態又は疾患を治療、予防、又は診断するために利用可能である。そのような健康状態又は疾患の例として、アテローム性動脈硬化症、血栓症、再狭窄、出血、血管剥離、血管穿孔、動脈瘤、不安定プラーク、慢性完全閉塞、卵円孔開存症、跛行、血管及び人工グラフトにおける吻合部増殖、動静脈吻合、胆管障害、尿管閉鎖、及び腫瘍性閉塞が挙げられるが、但し、これらに限定されない。埋込型デバイスの一部、又はデバイスそのもの全体を、本明細書に記載する材料で形成可能である。例えば、当該材料は、当該デバイスの少なくとも一部の上に配置されたコーティング物でありうる。
【００８０】
特定の実施形態では、本明細書に記載する１つ又は複数のその他の実施形態と任意選択的に組み合わせて、本発明の方法は、アテローム性動脈硬化症、血栓症、再狭窄、出血、血管剥離、血管穿孔、動脈瘤、不安定プラーク、慢性完全閉塞、卵円孔開存症、跛行、血管及び人工グラフトにおける吻合部増殖、動静脈吻合、胆管障害、尿管閉鎖、及び腫瘍性閉塞から選択される健康状態又は疾患を治療、予防、又は診断する。具体的な実施形態では、当該健康状態又は疾患は、アテローム性動脈硬化症、血栓症、再狭窄、又は不安定プラークである。
【００８１】
本方法の１つの実施形態では、本明細書に記載する１つ又は複数のその他の実施形態と任意選択的に組み合わせて、埋込型デバイスはある材料から形成され、又はパクリタキセル、ドセタキセル、エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、タクロリムス、デキサメタゾン、ラパマイシン、ラパマイシン誘導体、４０−Ｏ−（２−ヒドロキシ）エチル−ラパマイシン（エベロリムス）、４０−Ｏ−（２−エトキシ）エチル−ラパマイシン（バイオリムス）、４０−Ｏ−（３−ヒドロキシ）プロピル−ラパマイシン、４０−Ｏ−［２−（２−ヒドロキシ）エトキシ］エチル−ラパマイシン、４０−Ｏ−テトラゾール−ラパマイシン、４０−エピ−（Ｎ１−テトラゾリル）−ラパマイシン（ゾタロリムス）、ピメクロリムス、メシル酸イマチニブ、ミドスタウリン、クロベタゾール、前駆細胞−捕捉抗体、治癒促進性薬剤、フェノフィブラート、これらのプロドラッグ、これらのコドラッグ、及びこれらを組み合わせたものから選択される、少なくとも１つの生物学的に活性な薬剤を含むコーティング物を含む。
【００８２】
特定の実施形態では、本明細書に記載する１つ又は複数のその他の実施形態と任意選択的に組み合わせて、本方法で用いられる埋込型デバイスは、ステント、グラフト、ステント−グラフト、カテーテル、リード線と電極、クリップ、シャント、閉鎖用器具、弁、及び粒子から選択される。具体的な実施形態では、埋込型デバイスはステントである。
【実施例】
【００８３】
（実施例１）
平均分子量（Ｍｗ）が約３４ＫＤａのＰＥＧ−ＰＬＧＡ  ＩＰＮを含むコーティング物を、下記処方でＶｉｓｉｏｎステント（３ｍｍ×１２ｍｍ、Ｃａｌｉｆｏｒｎｉａ、Ｓａｎｔａ  ＣｌａｒａのＡｂｂｏｔｔ  Ｖａｓｃｕｌａｒより入手可能）上に形成した。このコーティング物は、Ｅ−ビーム後もコーティング物の完全性が許容されること（走査型電子顕微鏡（ＳＥＭ）の画像は示されていない）、及びエベロリムスの放出が合理的に制御されていることを立証した（表１）。
【００８４】
サンプルの処方：
薬物：ポリマー（Ｄ：Ｐ）＝１：３；
溶媒：１００％アセトン；
用量：１００μｇ／ｃｍ２用量；
滅菌：Ｅ−ビーム
【００８５】
【表１】
0005659445.tif 000002
【００８６】
（実施例２）
平均分子量（Ｍｗ）が約３４ＫＤａのＰＥＧ−ＰＬＧＡ  ＩＰＮに様々な組成のＰＥＧを含むコーティング物を、下記処方でＶｉｓｉｏｎステント（３ｍｍ×１２ｍｍ、Ｃａｌｉｆｏｒｎｉａ、Ｓａｎｔａ  ＣｌａｒａのＡｂｂｏｔｔ  Ｖａｓｃｕｌａｒより入手可能）上に形成した。このコーティング物は、Ｅ−ビーム後もコーティング物の完全性が許容されること（図１Ａ〜１Ｆ）、及び放出速度が、ＩＰＮ中のＰＥＧの組成に依存することを立証した（図２）。
【００８７】
サンプルの処方：
薬物：ポリマー（Ｄ：Ｐ）＝１：２；
溶媒：１００％アセトン；
用量：１００μｇ／ｃｍ２用量；
滅菌：Ｅ−ビーム
図２Ａ〜Ｂ：ＰＥＧ−ＩＰＮ  ＃１のコーティング物の完全性
２Ｃ〜Ｄ：ＰＥＧ−ＩＰＮ  ＃２のコーティング物の完全性
２Ｅ〜Ｆ：ＰＥＧ−ＩＰＮ  ＃３のコーティング物の完全性
【００８８】
本発明について具体的な実施形態を示し、記載してきたが、本発明から逸脱することなく、本発明のより広い態様において、諸変更、諸修正を加えることが可能であることは、当技術分野に熟練した者には明白であろう。したがって、添付の特許請求範囲には、全てのそのような諸変更、諸修正が、本発明の真の精神及び範囲内に収まるように、含まれるものとする。
【図１Ａ】
0005659445.tif 000003
【図１Ｂ】
0005659445.tif 000004
【図１Ｃ】
0005659445.tif 000005
【図１Ｄ】
0005659445.tif 000006
【図１Ｅ】
0005659445.tif 000007
【図１Ｆ】
0005659445.tif 000008
【図２】
0005659445.tif 000009